(57)【要約】【課題】経血漏れの発生を効果的に抑制する。【解決手段】中央部Ｒ１における高分子吸収体の密度が周辺部Ｒ２における高分子吸収体の密度よりも小さくなるように吸収体１３を形成する。これにより、経血が繰り返し排出された場合であっても経血漏れの発生を効果的に抑制できる。【選択図】図３
2008168079.tif 000002
【特許請求の範囲】
【請求項１】
肌側表面に設けられた液体透過性のトップシートと、着衣側表面に設けられた液体不透過性のバックシートと、トップシートとバックシートとの間に介在し、少なくとも親水性繊維と高分子吸収体を含む吸収体とを有し、前記吸収体は中央部と中央部を囲む周辺部とを有すると共に、前記吸収体の中央部の厚みが前記周辺部の厚みよりも大きい生理用ナプキンにおいて、前記中央部内における高分子吸収体の密度が前記周辺部内における高分子吸収体の密度よりも小さくなるように前記吸収体が形成されていることを特徴とする生理用ナプキン。
【請求項２】
請求項１に記載の生理用ナプキンにおいて、前記中央部内における高分子吸収体の密度が０．０３３ｇ／ｃｍ３以上であることを特徴とする生理用ナプキン。
【請求項３】
請求項２に記載の生理用ナプキンにおいて、前記中央部内における高分子吸収体の密度が０．０３３ｇ／ｃｍ３以上０．１００ｇ／ｃｍ３以下の範囲内にあることを特徴とする生理用ナプキン。
【請求項４】
請求項２又は請求項３に記載の生理用ナプキンにおいて、前記周辺部内における高分子吸収体の密度が０．１３３ｇ／ｃｍ３以上であることを特徴とする生理用ナプキン。
【発明の詳細な説明】
【技術分野】
【０００１】
本発明は、吸収体が中央部と中央部を囲む周辺部とを有し、吸収体の中央部の厚みが周辺部の厚みよりも大きい生理用ナプキンに関する。
【背景技術】
【０００２】
従来より、経血排出部位が当接することになる中央部の吸収体の厚みを周辺部の吸収体の厚みよりも大きくすることにより経血排出部位に対するフィット性を向上させると共に、中央部内における高分子吸収体の比率（吸収体に占める高分子吸収体の比率）を周辺部内における高分子吸収体の比率より大きくすることにより中央部の経血吸収可能量を増加させた生理用ナプキンが知られている（特許文献１，２参照）。
【特許文献１】実開昭６４−９２５公報
【特許文献２】特公平６−９３９０３号公報
【発明の開示】
【発明が解決しようとする課題】
【０００３】
ところで一般に、吸収体に吸収された経血は、親水性繊維の空隙に瞬間的に吸収された後、高分子吸収体に次第に吸収され、その結果、高分子吸収体の体積が膨張する。しかしながら、従来の生理用ナプキンでは、中央部内における高分子吸収体の比率が周辺部内における高分子吸収体の比率より高いために、中央部において吸収された経血は周辺部に拡散することができない。さらに、中央部内における高分子吸収体の比率が周辺部内における高分子吸収体の比率より高い程、経血を吸収することによって高分子吸収体が膨張した際、親水性繊維の空隙が無くなり、経血を吸収可能な空間がなくなる。このため、従来の生理用ナプキンによれば、経血が中央部に繰り返し排出された場合、中央部に経血が溜まる若しくは高分子吸収体の膨潤によるブロッキングにより中央部の液透過性が著しく低下することによって、中央部において経血を吸収することができなくなり、溢れた経血が身体を伝わったり，製品表面を流れたりして経血漏れが発生する恐れがあった。
【０００４】
本発明は、上記課題を解決するためになされたものであり、その目的は、経血が中央部に繰り返し排出された場合であっても経血漏れの発生を効果的に抑制可能な生理用ナプキンを提供することにある。
【課題を解決するための手段】
【０００５】
本願発明の発明者らは、鋭意研究を重ねてきた結果、中央部内における高分子吸収体の密度が周辺部内における高分子吸収体の密度よりも小さくなるように吸収体を形成することにより、経血が中央部に繰り返し排出された場合であっても経血漏れの発生を効果的に抑制できることを知見した。
【発明を実施するための最良の形態】
【０００６】
以下、図面を参照して、本発明の実施形態となる生理用ナプキンの構成について説明する。なお、本発明は、生理用ナプキンに限定されることはなく、パンティライナーや失禁パッド等の女性用の吸収性物品に適用することができる。
【０００７】
〔生理用ナプキンの構成〕
本発明の実施形態となる生理用ナプキン１は、生理中の女性が下着の内面に装着して使用するものである。生理用ナプキン１の平面形状は、図１に示すように、略円弧形状の前縁部２及び後縁部３を有し、前縁部２側よりも後縁部３側において幅方向（Ｘ方向）の長さ寸法が長くなっている。左側縁部４と右側縁部５は、曲線形状を有し、左側縁部４と右側縁部５間の距離、すなわち生理用ナプキン１の幅寸法は、装着者の主に股間部に当接する前縁部２側よりも主に臀部に当接する後縁部３側の方が大きくなっている。また左側縁部４と右側縁部５は、生理用ナプキン１を前後方向に二分する中心線よりも前縁部２に偏った位置において幅方向に突出し、この突出した部分にはウィング部６，７が形成されている。生理用ナプキン１には、図２に示すように、下着の内面に当接することになるバックシート１１と、装着者の肌に当接することになるトップシート１２が設けられている。バックシート１１とトップシート１２は共に、生理用ナプキン１の形状と同じ形状、すなわち前縁部２，後縁部３，左側縁部４，及び右側縁部５を有し、ウィング部６，７を形成する形状になっている。
【０００８】
バックシート１１上には吸収体１３が設けられている。この生理用ナプキン１では、吸収体１３は、図３に示すように前後方向に伸びる縦長形状の中央部Ｒ１とこの中央部Ｒ１を囲む周辺部Ｒ２とを有し、図２に示すように中央部Ｒ１が周辺部Ｒ２よりもトップシート１２側に隆起した形状になっている。また中央部Ｒ１に対応するトップシート１２表面には中央部Ｒ１を囲むように圧搾溝８（図１参照）が形成されている。この圧搾溝８では、トップシート１２及び吸収体１３が加熱圧着されており、吸収体１３が押し潰され、押し潰された部分の表面においてトップシート１２が凹状になっている。この圧搾溝８によれば、中央部Ｒ１を直接囲む圧搾溝８に経血を集め、集められた経血を周囲の圧搾溝８に伝わらせることによって、より効率的に経血を吸収し、経血漏れの発生を抑制できる。なお、トップシート１２と吸収体１３の間に幅方向や長さ方向に溝が形成されたシート等の中間（セカンド）シートを介在させ、この中間シートによって幅方向及び長さ方向への経血の拡散を促進することによってより効率的に経血を吸収させてもよい。また吸収体１３の外側の領域では、バックシート１１とトップシート１２とがホットメルト接着剤で接着されている。
【０００９】
バックシート１１は、液遮断性であり、例えば低密度ポリエチレン（ＬＤＰＥ）により形成されている。トップシート１２は、液透過性であり、液透過性の不織布，多数の液透過孔が形成された不織布，及び多数の液透過孔が形成された樹脂フィルムのいずれかの組み合わせにより形成されている。吸収体１３は、親水性のパルプ繊維と高吸収性樹脂（以下ＳＡＰと表記）の混合体をティッシュにより包んだ構成となっており、バックシート１１側表面（裏面）には図３に示すようなメッシュ状のエンボス加工２１が施されている。また詳しくは後述するが、吸収体１３は、中央部Ｒ１における高分子吸収体の密度が周辺部Ｒ２における高分子吸収体の密度よりも小さくなるように形成されている。
【００１０】
〔生理用ナプキンの製造方法〕
上記生理用ナプキン１は、図４に示すような製造システムを利用することにより製造される。図４に示す製造システムでは、始めに、ティッシュロール３１からパターンプレートドラム３２に帯状のティッシュ３３が供給される。パターンプレートドラム３２の外周部には、図５に示すように、吸収体１３の中央部Ｒ１及び周辺部Ｒ２と同形状の凹部５１，５２が周方向に周期的に形成されており、この凹部５１，５２にパルプ繊維供給装置３５及びＳＡＰフィーダー３６からそれぞれパルプ繊維及びＳＡＰを供給し、パターンプレートドラム３２をティッシュ３２の供給速度に合わせて回転させることにより、ティッシュ３２上に吸収体１３を構成するパルプ繊維とＳＡＰの混合体がパターンニングされる。
【００１１】
次に、ティッシュ巻込ローラ４０によりティッシュ３３の幅方向側縁部を内側に巻き込むことによりパターンニングされた混合体をティッシュ３３により包み込み吸収体を形成する。次に、吸収体エンボス加工装置４１を利用して吸収体１３の表面（トップシート１２側表面）及び裏面（バックシート１１側表面）の両面にエンボス加工を施す。吸収体エンボス加工装置４１の上段ローラ４１ａの外周部には図６に示すようなメッシュ模様６１がパターニングされており、下段ローラ４１ｂには図７に示すような吸収体１３の中央部Ｒ１と同形状の凹部６２が周期的に形成されている。これにより、吸収体１３の表面及び裏面にはそれぞれ中央部Ｒ１に相当する凸部とメッシュ状のエンボス加工２１が形成される。
【００１２】
次に、吸収体前後カッター４２を利用して吸収体の前後を切断することにより連続する吸収体を個別に切り離した後、トップシートロール４３から供給されたトップシート１２をホットメルト接着剤で各吸収体の表面に接着する。次に、ヒンジ装置４５を利用してトップシート１２と吸収体１３を加熱圧着することにより圧搾溝８を形成した後、バックシートロール４６から供給されたバックシート１１をホットメルト接着剤で各吸収体の裏面に接着する。そして最後に、カッター４８を利用してバックシート１１とトップシート１２を図１に示す形状に切断することにより生理用ナプキン１の一連の製造工程は完了する。
【００１３】
〔実施例〕
以下、本発明の係る吸収体を実施例に基づき詳しく説明する。なお、以下に示す実施例１〜７に示す吸収体では、中央部Ｒ１における高吸収性樹脂（ＳＡＰ）の密度（以下ＳＡＰ密度と表記）が周辺部Ｒ２におけるＳＡＰ密度よりも小さくなっており、比較例１〜３に示す吸収体では、従来の吸収体と同様、中央部Ｒ１におけるＳＡＰ密度が周辺部Ｒ２におけるＳＡＰ密度よりも大きく又は同等となっている。なお本明細書中において、ＳＡＰ密度とは、パルプ繊維，ＳＡＰ，及びティッシュからなる吸収体の単位体積あたりに含まれるＳＡＰの重量を意味する。
【００１４】
〔実施例１〕
実施例１では、以下の表１に示すように、中央部Ｒ１及び周辺部Ｒ２におけるＳＡＰ密度がそれぞれ０．０４２ｇ／ｃｍ３及び０．１６７ｇ／ｃｍ３になるように吸収体を形成した。
【００１５】
〔実施例２〕
実施例２では、以下の表１に示すように、中央部Ｒ１及び周辺部Ｒ２におけるＳＡＰ密度がそれぞれ０．０１７ｇ／ｃｍ３及び０．０６７ｇ／ｃｍ３になるように吸収体を形成した。
【００１６】
〔実施例３〕
実施例３では、以下の表１に示すように、中央部Ｒ１及び周辺部Ｒ２におけるＳＡＰ密度がそれぞれ０．０３３ｇ／ｃｍ３及び０．１３３ｇ／ｃｍ３になるように吸収体を形成した。
【００１７】
〔実施例４〕
実施例４では、以下の表１に示すように、中央部Ｒ１及び周辺部Ｒ２におけるＳＡＰ密度がそれぞれ０．０６７ｇ／ｃｍ３及び０．２６７ｇ／ｃｍ３になるように吸収体を形成した。
【００１８】
〔実施例５〕
実施例５では、以下の表１に示すように、中央部Ｒ１及び周辺部Ｒ２におけるＳＡＰ密度がそれぞれ０．１００ｇ／ｃｍ３及び０．４００ｇ／ｃｍ３になるように吸収体を形成した。
【００１９】
〔実施例６〕
実施例６では、以下の表１に示すように、中央部Ｒ１及び周辺部Ｒ２におけるＳＡＰ密度がそれぞれ０．１３３ｇ／ｃｍ３及び０．５３３ｇ／ｃｍ３になるように吸収体を形成した。
【００２０】
〔実施例７〕
実施例７では、以下の表１に示すように、中央部Ｒ１及び周辺部Ｒ２におけるＳＡＰ密度がそれぞれ０．１６７ｇ／ｃｍ３及び０．６６７ｇ／ｃｍ３になるように吸収体を形成した。
【００２１】
〔比較例１〕
比較例１では、以下の表１に示すように、中央部Ｒ１及び周辺部Ｒ２におけるＳＡＰ密度がそれぞれ０．１６７ｇ／ｃｍ３及び０．０４３ｇ／ｃｍ３になるように吸収体を形成した。
【００２２】
〔比較例２〕
比較例２では、以下の表１に示すように、中央部Ｒ１及び周辺部Ｒ２におけるＳＡＰ密度がそれぞれ０．０４２ｇ／ｃｍ３及び０．０４３ｇ／ｃｍ３になるように吸収体を形成した。
【００２３】
〔比較例３〕
比較例３では、以下の表１に示すように、中央部Ｒ１及び周辺部Ｒ２におけるＳＡＰ密度が共に０．１６７ｇ／ｃｍ３になるように吸収体を形成した。
【表１】
2008168079.tif 000003
【００２４】
〔浸透時間〕
実施例１〜７及び比較例１〜３の吸収体について、以下の方法により定量の人工経血を注入した時の人工経血の浸透時間（秒）を測定した。始めに、吸収体の表面に不織布を重ねたサンプルに穴があいているアクリル板を重ね、オートビュレット（注入速度９６ｍｌ／ｍｉｎ）を利用してアクリル板の穴を介してサンプルに人工経血を７ｍｌ注入した。なお、アクリル板は穴の位置が中央部Ｒ１に位置するようにサンプル上に重ねた。そして人工経血を注入し始めてから人工経血の浸透が完了するまでの時間を第１回目の浸透時間（秒）として測定した。なお、人工経血の浸透が完了した時刻は不織布上とアクリル板の穴の周りから人工経血がなくなった時刻とした。
【００２５】
次に、人工経血の浸透が完了してから３分間放置した後、再びオートビュレット（注入速度９６ｍｌ／ｍｉｎ）を利用してアクリル板の穴を介してサンプルに人工経血を７ｍｌ注入した。そして人工経血を注入し始めてから人工経血の浸透が完了するまでの時間を第２回目の浸透時間（秒）として測定した。
【００２６】
さらに、人工経血の浸透が完了してから３分間放置した後、オートビュレット（注入速度９６ｍｌ／ｍｉｎ）を利用してアクリル板の穴を介してサンプルに人工経血を７ｍｌ注入した。そして人工経血を注入し始めてから人工経血の浸透が完了するまでの時間を第３回目の浸透時間（秒）として測定した。測定結果を図８に示す。
【００２７】
〔リウェット評価〕
実施例１〜７及び比較例１〜３の吸収体について、以下の方法により人工経血吸収後の中央部Ｒ１及び周辺部Ｒ２のリウェット（逆戻り性能）を評価した。始めに、吸収体の表面に不織布を重ねたサンプルを平坦なアクリル板上に配置した後、サンプル上に穴があいているアクリル板（厚さ５ｍｍ）を重ね、オートビュレット（注入速度１０ｇ／ｍｉｎ）を利用してアクリル板の穴を介してサンプルに人工経血を１０ｇ（１分間）滴下した。なお、アクリル板は穴の位置がリウェット評価対象部位（中央部Ｒ１又は周辺部Ｒ２）に位置するようにサンプル上に重ねた。
【００２８】
次に、人工経血の滴下が完了してから３分間放置した後、穴があいているアクリル板を取り除き、サンプル上に予め重量Ａを定量した１０枚の濾紙を載置した。次に、濾紙上にアクリル板を載置した後、サンプルに対する荷重が１００ｇ／ｃｍ２になる重りをアクリル板上に配置した。そして、重りを配置してから３分経過した後の濾紙の重量Ｂを測定し、重量Ａ，Ｂを以下の数式１に代入することによりリウェットを評価した。評価結果を図９に示す。
【数１】
2008168079.tif 000004
【００２９】
〔拡散性能評価〕
実施例１〜７及び比較例１〜３の吸収体について、以下の方法により人工経血吸収後の表面及び裏面の拡散面積と最大拡散長さを評価した。始めに、吸収体の表面に不織布を重ねたサンプルを平坦なアクリル板上に配置した後、オートビュレット（注入速度７ｍｌ／ｍｉｎ）を利用して中央部Ｒ１の中央、且つ、不織布の上５ｍｍの高さの位置からサンプルに人工経血を７ｍｌ（１分間）滴下した。そして、人工経血の滴下が完了してから３分間放置した後、不織布から透けて見える吸収体表面の拡散面積（長さ方向の長さ×幅方向の拡散長さ）とアクリル板から透けて見える吸収体裏面の拡散面積とをそれぞれ第１回目の吸収体表面拡散面積及び吸収体裏面拡散面積として測定した。
【００３０】
次に、再びオートビュレット（注入速度７ｍｌ／ｍｉｎ）を利用して中央部Ｒ１の中央、且つ、不織布の上５ｍｍの高さの位置からサンプルに人工経血を７ｍｌ（１分間）滴下した後、人工経血の滴下が完了してから３分間放置した。そして、不織布から透けて見える吸収体表面の拡散面積とアクリル板から透けて見える吸収体裏面の拡散面積とをそれぞれ第２回目の吸収体表面拡散面積及び吸収体裏面拡散面積として測定した。
【００３１】
次に、再びオートビュレット（注入速度７ｍｌ／ｍｉｎ）を利用して中央部Ｒ１の中央、且つ、不織布の上５ｍｍの高さの位置からサンプルに人工経血を７ｍｌ（１分間）滴下した後、人工経血の滴下が完了してから３分間放置した。そして、不織布から透けて見える吸収体表面の拡散面積とアクリル板から透けて見える吸収体裏面の拡散面積とをそれぞれ第３回目の吸収体表面拡散面積及び吸収体裏面拡散面積として測定した。
【００３２】
最後に、第３回目の人工経血の滴下が完了してから３０分間放置した後、不織布から透けて見える吸収体表面の長さ方向の拡散長さとアクリル板から透けて見える吸収体裏面の長さ方向の拡散長さとをそれぞれ最大吸収体表面拡散長さ及び最大吸収体裏面拡散長さとして測定した。第１回目，第２回目，及び第３回目の吸収体表面拡散面積及び吸収体裏面拡散面積の測定結果をそれぞれ図１０，図１１，及び図１２に示し、最大吸収体表面拡散長さ及び最大吸収体裏面拡散長さの測定結果を図１３に示す。
【００３３】
〔考察〕
中央部のＳＡＰ密度が同じ実施例７，比較例１，及び比較例３の吸収体について人工経血の浸透時間を比較すると、図８に示すように、実施例７，比較例３，及び比較例１の順に人工経血の浸透時間が明らかになった。実施例７，比較例３，及び比較例１の吸収体においてはそれぞれ、中央部のＳＡＰ密度が周辺部のＳＡＰ密度より小さい，中央部のＳＡＰ密度が周辺部のＳＡＰ密度と同等，及び中央部のＳＡＰ密度が周辺部のＳＡＰ密度より大きいので、このことから、中央部のＳＡＰ密度を周辺部のＳＡＰ密度より小さくすることにより人工経血を効果的に吸収できることが知見された。
【００３４】
実施例１〜７の吸収体についてリウェットを比較すると、図９に示すように、実施例２の吸収体以外の吸収体のリウェットが４０％以下であることが明らかになった。実施例２の吸収体におけるＳＡＰ密度（０．０１７ｇ／ｃｍ３）はその他の実施例の吸収体におけるＳＡＰ密度より小さいので、このことから、中央部のＳＡＰ密度は実施例３の吸収体におけるＳＡＰ密度（０．０３３ｇ／ｃｍ３）以上が望ましいことが推察される。また、実施例２以外の実施例の吸収体の周辺部のリウェットは比較例の吸収体のそれよりも良いことから、実施例の吸収体によれば、拡散した経血の肌残り感を少なくできることが明らかになった。
【００３５】
実施例１〜７の吸収体について表面側及び裏面側の拡散面積を比較すると、図１１に示すように、実施例１〜７の吸収体の順に裏面側の拡散面積が減少し、実施例６，７の吸収体の裏面側の拡散面積はほぼ同じになっていることが明らかになった。実施例７の吸収体における中央部のＳＡＰ密度は実施例６の吸収体における中央部のＳＡＰ密度より大きく、また実施例７の吸収体の表面側拡散面積は実施例６の吸収体の表面側拡散面積より大きくなっているので、実施例７の吸収体では、ＳＡＰによる経血のブロッキングが発生することにより、吸収体の表面側から裏面側に経血が効果的に吸収されにくくなり、吸収体の表面側に経血が広がったとものと推察される。このことから、吸収体の中央部のＳＡＰ密度は実施例６の吸収体におけるＳＡＰ密度（０．１３３ｇ／ｃｍ３）以下が望ましいことが推察された。
【００３６】
またさらに実施例１〜７の吸収体について表面側及び裏面側の最大拡散長さを比較すると、図１３に示すように、実施例６，７の吸収体の表面側の最大拡散長さは他の実施例のそれよりも短いことが明らかになった。このことから、より好ましい拡散面積を実現するためには、中央部のＳＡＰ密度は実施例５の吸収体におけるＳＡＰ密度（０．１００ｇ／ｃｍ３）以下がより望ましいことが推察された。なお、実施例１〜７の吸収体によれば、中央部のＳＡＰ密度が上記数値範囲内にある場合、周辺部のＳＡＰ密度は０．１３３ｇ／ｃｍ３以上であった。
【００３７】
また実施例１〜７の吸収体について第１回目，第２回目，及び第３回目の吸収体表面拡散面積及び吸収体裏面拡散面積を比較すると、図１０〜１２に示すように、第１回目，第２回目，及び第３回目と時間が経過してＳＡＰが膨張した後でも各実施例について同様の傾向が見られた。このことから、実施例１〜７の吸収体では、ＳＡＰの膨張に伴う経血のブロッキングが生じにくく、経血が繰り返し排出された場合であっても経血漏れの発生を効果的に抑制できることが推察された。
【００３８】
以上、本発明者らによってなされた発明を適用した実施の形態について説明したが、この実施の形態による本発明の開示の一部をなす論述及び図面により本発明は限定されることはない。すなわち、上記実施の形態に基づいて当業者等によりなされる他の実施の形態、実施例及び運用技術等は全て本発明の範疇に含まれることは勿論であることを付け加えておく。
【図面の簡単な説明】
【００３９】
【図１】本発明の実施形態となる生理用ナプキンの全体構成を示す上面図である。
【図２】図１に示す線分ＡＡにおける生理用ナプキンの断面構造を示す断面図である。
【図３】本発明の実施形態となる吸収体の全体構成を示す上面図である。
【図４】図１に示す生理用ナプキンを製造するための製造システムを示す模式図である。
【図５】図４に示すパターンプレートドラムの構成を示す模式図である。
【図６】図４に示す吸収体エンボス加工装置の上段ローラの構成を示す模式図である。
【図７】図４に示す吸収体エンボス加工装置の下段ローラの構成を示す模式図である。
【図８】実施例１〜７及び比較例１〜３の吸収体について人工経血の浸透速度を評価した結果を示すグラフ図である。
【図９】実施例１〜７及び比較例１〜３の吸収体についてリウェット（逆戻り性能）を評価した結果を示すグラフ図である。
【図１０】実施例１〜７及び比較例１〜３の吸収体について第１回目の表面側及び裏面側の拡散面積を評価した結果を示すグラフ図である。
【図１１】実施例１〜７及び比較例１〜３の吸収体について第２回目の表面側及び裏面側の拡散面積を評価した結果を示すグラフ図である。
【図１２】実施例１〜７及び比較例１〜３の吸収体について第３回目の表面側及び裏面側の拡散面積を評価した結果を示すグラフ図である。
【図１３】実施例１〜７及び比較例１〜３の吸収体について表面側及び裏面側の最大拡散長さを評価した結果を示すグラフ図である。
【符号の説明】
【００４０】
１：生理用ナプキン
１１：バックシート
１２：トップシート
１３：吸収体
Ｒ１：中央部
Ｒ２：周辺部
【図１】
2008168079.tif 000005
【図２】
2008168079.tif 000006
【図３】
2008168079.tif 000007
【図４】
2008168079.tif 000008
【図５】
2008168079.tif 000009
【図６】
2008168079.tif 000010
【図７】
2008168079.tif 000011
【図８】
2008168079.tif 000012
【図９】
2008168079.tif 000013
【図１０】
2008168079.tif 000014
【図１１】
2008168079.tif 000015
【図１２】
2008168079.tif 000016
【図１３】
2008168079.tif 000017